(57)【要約】【課題】  １００〜３５０℃の低温域で脱水吸熱反応を起こし、かつ高強度の化学蓄熱造粒体を提供すること。【解決手段】  マグネシウムの酸化物、マグネシウムの水酸化物、マグネシウムの複合酸化物、及びマグネシウムの複合水酸化物から選択される少なくとも１種の化合物、リチウム化合物、カリウム化合物、及びナトリウム化合物から選択される少なくとも１種の化合物、並びに炭素化合物を主成分として構成される化学蓄熱造粒体であって、化学蓄熱造粒体中の炭素含有量が１２〜３５質量％である場合、前記化学蓄熱造粒体中のＭｇに対して、Ｌｉ、Ｋ、及び／又はＮａを０．１〜５０ｍｏｌ％の範囲において、更に前記マグネシウムの複合酸化物及びマグネシウムの複合水酸化物がＭｇに対してＮｉ、Ｃｏ、Ｃｕ、及びＡｌから選択される少なくとも１種の元素を１〜４０ｍｏｌ％含む範囲において１００〜３５０℃の低温域で脱水吸熱反応に優れた耐久性を示すかつことを特徴とする化学蓄熱造粒体。【選択図】  なし【特許請求の範囲】
【請求項１】
マグネシウムの酸化物、マグネシウムの水酸化物、マグネシウムの複合酸化物、及びマグネシウムの複合水酸化物から選択される少なくとも１種のマグネシウム化合物、リチウム化合物、カリウム化合物、及びナトリウム化合物から選択される少なくとも１種のアルカリ金属化合物、並びに炭素化合物を主成分として構成される化学蓄熱造粒体であって、化学蓄熱造粒体中の炭素含有量が１２〜３５質量％であることを特徴とする化学蓄熱造粒体。
【請求項２】
化学蓄熱造粒体中の炭素化合物が、多孔質構造をなすことを特徴とする請求項１に記載の化学蓄熱造粒体。
【請求項３】
前記多孔質構造の炭素化合物が、フェノール樹脂、メラミン樹脂、及びセルロースからなる群から選択される少なくとも１種の樹脂の不活性雰囲気中の焼成物である請求項１又は２に記載の化学蓄熱造粒体。
【請求項４】
前記アルカリ金属化合物がリチウム、カリウム、及びナトリウムの、塩化物、水酸化物、酸化物、臭化物、硝酸塩、及び／又は硫酸塩の形態であって、前記化学蓄熱造粒体中のＭｇに対して、Ｌｉ、Ｋ、及び／又はＮａを０．１〜５０ｍｏｌ％含有する請求項１記載の化学蓄熱造粒体。
【請求項５】
前記マグネシウム複合酸化物又はマグネシウム複合水酸化物がＮｉ、Ｃｏ、Ｃｕ、及びＡｌからなる群から選択される少なくとも１種の元素源を塩化物、水酸化物、酸化物、炭酸化物、硝酸塩、及び／又は硫酸塩の形態であって，前記化学蓄熱造粒体中のＭｇに対して、Ｎｉ、Ｃｏ、Ｃｕ及び／又はＡｌを１〜４０ｍｏｌ％含有することを特徴とする請求項１に記載の化学蓄熱造粒体。
【請求項６】
化学蓄熱造粒体を、８０〜９９質量％の化学蓄熱造粒体が残る網目の大きさの篩を使用して、粒子径の小さい化学蓄熱造粒体を除去した後、直径１５ｍｍのナイロンボールが５個入っている５００ｍＬポリ容器に化学蓄熱造粒体を２５０ｍＬまで入れ、回転台にて１４８ｒｐｍで２時間回した後、前述の粒子径の小さい化学蓄熱造粒体を除去するときに使用した篩を通過した量が４０質量％以下である請求項１〜５のいずれか１項に記載の化学蓄熱造粒体。
【請求項７】
（Ａ）：マグネシウムの水酸化物、又はＭｇに対してＮｉ、Ｃｏ、Ｃｕ、及びＡｌからなる群から選択される少なくとも１種の元素を１〜４０ｍｏｌ％含むマグネシウムの複合水酸化物を用意する工程；
（Ｂ）：工程（Ａ）で用意したマグネシウムの水酸化物又はマグネシウムの複合水酸化物と、Ｍｇに対して、０．１〜５０ｍｏｌ％のリチウム化合物、カリウム化合物、及びナトリウム化合物から選択される少なくとも１種の化合物と、マグネシウムの水酸化物又はマグネシウムの複合水酸化物１００重量部に対して、１５〜６０重量部の炭素化合物を構成する高分子化合物を混合する工程；
（Ｃ）：工程（Ｂ）で得られたマグネシウムの水酸化物又はマグネシウムの複合水酸化物を含む混合物を、造粒する工程；
（Ｄ）：工程（Ｃ）で得られたマグネシウムの水酸化物又はマグネシウムの複合水酸化物を含む造粒物を、分級する工程；及び
（Ｅ）：工程（Ｄ）で用意したマグネシウムの水酸化物又はマグネシウムの複合水酸化物を含む混合物を、不活性雰囲気中で４００〜８００℃、１〜２４時間焼成する工程；
を含む、化学蓄熱造粒体の製造方法。
【請求項８】
前記工程（Ａ）のマグネシウムの水酸化物を得る工程が、
濃度１〜１０ｍｏｌ／Ｌの塩化マグネシウム水溶液、及び１〜１８ｍｏｌ／Ｌの水酸化ナトリウム溶液又は水酸化カルシウム分散液を用意し、塩化マグネシウム水溶液と、反応率が８０〜１５０％の水酸化ナトリウム溶液又は水酸化カルシウム分散液を同時に投入して反応させて、水酸化マグネシウムスラリーを得、得られた水酸化マグネシウムスラリーを濾過、水洗、乾燥させて、マグネシウムの水酸化物を得る工程；
を含む、請求項７記載の化学蓄熱体の製造方法。
【請求項９】
工程（Ａ）のマグネシウムの複合水酸化物を得る工程が、
濃度１〜１０ｍｏｌ／Ｌの塩化マグネシウム水溶液、濃度０．１〜１０ｍｏｌ／ＬのＮｉ、Ｃｏ、Ｃｕ、及びＡｌからなる群から選ばれた少なくとも１種の元素を含む水溶液、及び１〜１８ｍｏｌ／Ｌの水酸化ナトリウム溶液又は水酸化カルシウム分散液を用意し、塩化マグネシウム水溶液と、Ｎｉ、Ｃｏ、Ｃｕ、及びＡｌからなる群から選ばれた少なくとも１種の元素を含む溶液を混合し、さらに反応率が８０〜１５０％の水酸化ナトリウム溶液又は水酸化カルシウム分散液を投入して反応させて、複合水酸化マグネシウムスラリーを得、得られた複合水酸化マグネシウムスラリーを濾過、水洗、乾燥させて、マグネシウムの複合水酸化物を得る工程；
を含む、請求項７記載の化学蓄熱体の製造方法。
【発明の詳細な説明】
【技術分野】
【０００１】
本発明は、１００〜３５０℃の低温域で脱水吸熱反応を起こし、かつ繰り返し耐性に優れる化学蓄熱造粒体に関する。
【背景技術】
【０００２】
近年、二酸化炭素排出規制によって化石燃料の使用削減が求められており、各プロセスの省エネルギー化に加え、排熱の利用を進める必要がある。排熱の利用の手段としては、水を利用した１００℃以下の温水蓄熱が知られている。しかし、温水蓄熱には、（１）放熱損失があるため長時間の蓄熱が不可能である、（２）顕熱量が小さいため大量の水が必要であり、蓄熱設備のコンパクト化が困難である、（３）出力温度が利用量に応じて非定常で、次第に降下する、等の問題がある。したがって、このような排熱の民生利用を進めるためには、より効率の高い蓄熱技術を開発する必要がある。
【０００３】
効率の高い蓄熱技術として化学蓄熱法が挙げられる。化学蓄熱法は、物質の吸着、水和等の化学変化を伴うため、材料自体（水、溶融塩等）の潜熱や顕熱による蓄熱法に比べて単位質量当たりの蓄熱量が高くなる。化学蓄熱法としては、大気中の水蒸気の吸脱着による水蒸気吸脱着法、金属塩へのアンモニア吸収（アンミン錯体生成反応）、アルコール等の有機物の吸脱着による反応等が提案されている。環境への負荷や装置の簡便性を考慮すると、水蒸気吸脱着法が最も有利である。水蒸気吸脱着法に用いられる化学蓄熱材として、酸化マグネシウムが知られている。
【０００４】
酸化マグネシウムは、１００〜３００℃の低温域では実用的な蓄熱材として機能しない。これは、マグネシウムの水酸化物が、上記低温域では有効な脱水反応を起こさないためである。これらを解決するためにＭｇと、Ｎｉ、Ｃｏ、Ｃｕ、及びＡｌからなる群から選ばれた少なくとも１種の金属成分を複合化させ、１００〜３００℃程度で蓄熱可能である化学蓄熱材が提案されている（特許文献１）。また、水酸化マグネシウムに塩化リチウムからなる吸湿性金属塩を添加することで、単位質量又は単位体積当たりの蓄熱量が高く、１００〜３５０℃程度で蓄熱可能である化学蓄熱材が提案されている（特許文献２）。さらに、水酸化カルシウムによる化学蓄熱材において、セピオライト等による骨格構造体を形成させることで、脱水反応時の化学蓄熱材層の凝集を抑制でき、脱水反応後に水和反応へ移行させたときに、水和反応を進行させることができ、脱水反応と水和反応の可逆性が保持されることが開示されている（特許文献３）。
【先行技術文献】
【特許文献】
【０００５】
【特許文献１】特開２００７−３０９５６１号公報
【特許文献２】特開２００９−１８６１１９号公報
【特許文献３】特開２００９−２５６５１７号公報
【発明の概要】
【発明が解決しようとする課題】
【０００６】
しかしながら、特許文献１及び２に記載の技術では、粉体のまま化学蓄熱材として用いた場合、作動中における水和反応及び脱水反応の繰り返しにより、微粉化の後、凝集してしまい、反応面積が減少することで、蓄熱システムとしての反応性が低下するという問題があった。また、特許文献３に記載の化学蓄熱材は、セピオライト等による骨格構造体を形成させることで、脱水反応時の化学蓄熱材層の凝集を抑制しているが、骨格構造体の強度が弱く、化学蓄熱材層の凝集抑制が十分ではなかった。
【０００７】
したがって、本発明は、１００〜３５０℃の低温域で脱水吸熱反応を起こし、かつ繰り返し耐性に優れた化学蓄熱体を提供することを目的とする。
【課題を解決するための手段】
【０００８】
上記の課題を解決するために、本発明者は、種々検討を重ねた結果、マグネシウムの酸化物、マグネシウムの水酸化物、マグネシウムの複合酸化物、及びマグネシウムの複合水酸化物から選択される少なくとも１種のマグネシウム化合物、リチウム化合物、カリウム化合物、及びナトリウム化合物から選択される少なくとも１種のアルカリ金属化合物、並びに炭素化合物を主成分として構成される化学蓄熱造粒体であって、化学蓄熱造粒体中の炭素含有量が１２〜３５質量％であることを特徴とする化学蓄熱造粒体が、１００〜３５０℃の低温域で脱水吸熱反応を起こし、かつ十分な強度を有し繰り返し耐性に優れることを見出し、本発明を完成するに至った。
【０００９】
本発明は、以下の態様で優れた十分な強度を有し繰り返し耐性に優れる。
マグネシウムの酸化物、マグネシウムの水酸化物、マグネシウムの複合酸化物、及びマグネシウムの複合水酸化物から選択される少なくとも１種の化合物、リチウム化合物、カリウム化合物、及びナトリウム化合物から選択される少なくとも１種の化合物、並びに炭素化合物を主成分として構成される化学蓄熱造粒体であって、化学蓄熱造粒体中の炭素含有量が１２〜３５質量％であることを要旨とする。
【発明の効果】
【００１０】
本発明の化学蓄熱造粒体が、１００〜３５０℃の低温域で脱水吸熱反応を起こし、かつ十分な強度を有し繰り返し耐性に優れるのは、化学蓄熱造粒体中の炭素含有量を１２〜３５質量％に制御した結果、従来技術に比して化学蓄熱造粒体の強度が高いためであり、サイクル試験測定結果（パス率）から明白である。したがって、蓄熱脱水・水和サイクルを繰り返したとしても、微粉化による凝集が抑えられ、蓄熱性能が低下しない化学蓄熱材が提供される。本発明では、前記マグネシウムの複合酸化物及びマグネシウムの複合水酸化物がＭｇに対してＮｉ、Ｃｏ、Ｃｕ、及びＡｌから選択される少なくとも１種の元素を１〜４０ｍｏｌ％含む広い範囲で１００〜３５０℃の低温域で脱水吸熱反応を起こし、かつ十分な強度を有し繰り返し耐性に優れる。また、前記化学蓄熱造粒体中のＭｇに対して、Ｌｉ、Ｋ、及び／又はＮａを０．１〜５０ｍｏｌ％含有する広い範囲で１００〜３５０℃の低温域で脱水吸熱反応を起こし、かつ十分な強度を有し繰り返し耐性に優れる。
【発明を実施するための形態】
【００１１】
［化学蓄熱造粒体］
化学蓄熱造粒体は、マグネシウムの酸化物、マグネシウムの水酸化物、マグネシウムの複合酸化物、及びマグネシウムの複合水酸化物から選択される少なくとも１種の化合物、リチウム化合物、カリウム化合物、及びナトリウム化合物から選択される少なくとも１種の化合物、並びに炭素化合物を主成分として構成され、前記化学蓄熱造粒体中のＭｇに対して、Ｌｉ、Ｋ、及び／又はＮａを含有し、かつ化学蓄熱造粒体中の炭素含有量が１２〜３５質量％である。
【００１２】
ここで、マグネシウムの酸化物、マグネシウムの水酸化物、マグネシウムの複合酸化物、及びマグネシウムの複合水酸化物から選択される少なくとも１種の化合物としては、酸化マグネシウム、水酸化マグネシウム若しくはこれらの混合物、又はＭｇに対してＮｉ、Ｃｏ、Ｃｕ、及びＡｌからなる群から選択される少なくとも１種の元素を１〜４０ｍｏｌ％含むマグネシウムの複合酸化物、複合水酸化物若しくはこれらの混合物が挙げられる。
【００１３】
リチウム化合物、カリウム化合物、及びナトリウム化合物としては、吸湿性を有し雰囲気中の水分を吸着し、又は対応する水和物を生成するものであればよく、任意の化合物を使用することができる。リチウム化合物、カリウム化合物、及びナトリウム化合物としては、上記要件を満たし、取り扱いが容易な塩化物、水酸化物、酸化物、臭化物、硝酸塩、又は硫酸塩であることが好ましい。リチウム化合物としては、ハロゲン化リチウム又は水酸化リチウムであることがより好ましく、塩化リチウム、臭化リチウム、又は水酸化リチウムであることがさらに好ましい。カリウム化合物としては、ハロゲン化カリウム又は水酸化カリウムであることがより好ましく、塩化カリウム、臭化カリウム、又は水酸化カリウムであることがさらに好ましい。ナトリウム化合物としては、ハロゲン化ナトリウム又は水酸化ナトリウムであることがより好ましく、塩化ナトリウム、臭化ナトリウム、又は水酸化ナトリウムであることがさらに好ましい。マグネシウムの酸化物、マグネシウムの水酸化物、マグネシウムの複合酸化物、及びマグネシウムの複合水酸化物から選択される少なくとも１種の化合物に、リチウム化合物、カリウム化合物、及びナトリウム化合物から選択される少なくとも１種の化合物を添加することにより、３５０℃未満の脱水吸熱温度を示し、当該温度は添加比率に応じて変化する。
【００１４】
炭素化合物としては、水和・脱水温度域で変化しないものであればよく、高分子化合物を不活性雰囲気中で焼成した焼成炭化物及び無機炭素化合物等が使用できる。
【００１５】
化学蓄熱造粒体は、化学蓄熱造粒体中の炭素含有量が１２〜３５質量％であれば、化学蓄熱造粒体中のＭｇに対して、Ｌｉ、Ｋ、及び／又はＮａを０．１〜５０ｍｏｌ％の範囲で所定の効果を発揮するが、Ｌｉ、Ｋ、及び／又はＮａの含有量の範囲は２〜４５ｍｏｌ％であることが好ましく、３〜３０ｍｏｌ％であることがより好ましい。Ｌｉ、Ｋ、及び／又はＮａの含有量が０．１ｍｏｌ％未満である場合は、化学蓄熱造粒体中の炭素含有量が１２〜３５質量％であっても脱水温度低温化の効果が得られず、５０ｍｏｌ％を超える場合は、水酸化マグネシウム自体の脱水・水和反応を阻害し、単位質量又は単位体積あたりの蓄熱量が減少し、蓄熱性能が低下する。炭素含有量の範囲は１３〜３３質量％であることが好ましく、１４〜３０質量％であることがより好ましい。炭素含有量が１２質量％未満の場合は、十分な強度をもつ骨格構造が得られず、３５質量％を超える場合は、単位質量又は単位体積あたりの蓄熱量が減少し、蓄熱性能が低下する。
【００１６】
化学蓄熱造粒体とは、単一又は多成分からなる粉末原料を、炭素成分を含む結合剤を用いて原料より大きな粒状に加工した後、不活性雰囲気中で炭化処理したものをいう。本発明の化学蓄熱造粒体は、結合剤として炭素化合物を構成する高分子化合物を使用し、造粒した後、炭化処理することにより得られる。化学蓄熱造粒体は、嵩密度が０．２〜１．０ｇ／ｃｍ３程度のペレット形状であればよい。本発明の化学蓄熱造粒体は、蓄熱材の強度が向上し、蓄熱脱水・水和サイクルを繰り返したとしても、微粉化による凝集が抑えられ、蓄熱性能が低下しない。
【００１７】
化学蓄熱造粒体は、化学蓄熱材を含む混合物を、造粒機を使用して造粒し、炭化処理することにより製造することができる。造粒方法に限定はなく、乾式造粒又は湿式造粒を用いて行うことができる。湿式造粒を行った場合は、造粒後乾燥を行い、篩を通した後、炭化処理することによって化学蓄熱造粒体を得ることができる。化学蓄熱造粒体の粒子径は、化学蓄熱材として使用できる大きさであればよく、１〜２０ｍｍが好ましい。粒子径が１ｍｍ未満である場合は、ケミカルヒートポンプシステムにおいて、水蒸気導入配管等に詰まって閉塞してしまう恐れがある。粒子径が２０ｍｍを超える場合は、水蒸気を通すために大きな細孔が必要となるが、その場合、化学蓄熱造粒体の強度が低下し、化学蓄熱造粒体が割れ易くなる。
【００１８】
化学蓄熱造粒体中の炭素化合物は、多孔質構造をなすことが好ましい。多孔質構造とは、細孔が非常に沢山ある固体の構造であり、水蒸気を通す流路として機能する。多孔質体は、気孔率が１０〜８０％程度であればよく、細孔は、反応効率の点から、化学蓄熱造粒体中にランダムに分散している構造が好ましい。
【００１９】
化学蓄熱造粒体は、不活性雰囲気中で４００〜８００℃で炭化処理することによって製造することでき、炭化することにより多孔質構造を形成する。焼成温度が４００℃未満の場合は、炭素化合物を構成する高分子化合物が炭化せず、８００℃を超える場合は、酸化マグネシウムの活性が低下し、水和反応性が低下する。炭素化合物を構成する高分子化合物は、炭化処理時に残炭率が高く及び／又は３次元構造になりやすい樹脂等の高分子化合物であればよい。炭素化合物を構成する高分子化合物としては、フェノール樹脂、メラミン樹脂、ユリア樹脂、エポキシ樹脂、フラン樹脂等の熱硬化性樹脂、ポリアミド樹脂、ポリエステル樹脂、ポリエチレン樹脂、ポリプロピレン樹脂、ポリスチレン樹脂、アクリル樹脂、塩化ビニル樹脂、フッ素樹脂、ポリアセタール樹脂、ポリカーボネート樹脂、ポリウレタン樹脂等の熱可塑性樹脂、又はセルロースのうちの１種類あるいは２種類以上を混合して用いることが好ましく、フェノール樹脂、メラミン樹脂、及びセルロースからなる群から選択される少なくとも１種の高分子化合物あることがより好ましい。
【００２０】
より多孔質構造を形成しやすくするために、不活性雰囲気中、４００〜８００℃で揮発しやすい高分子化合物をさらに添加してもよい。揮発しやすい高分子化合物としては、馬鈴薯澱粉、コーンスターチ、甘藷澱粉、タピオカ澱粉、サゴ澱粉、米澱粉、アマランサス澱粉等が好ましい。
【００２１】
前記Ｍｇに対してＮｉ、Ｃｏ、Ｃｕ、及びＡｌからなる群から選択される少なくとも１種の元素を１〜４０ｍｏｌ％含むマグネシウムの複合酸化物並びに複合水酸化物から選択される少なくとも１種の化合物からなる化学蓄熱造粒体は、特許文献１及び２に記載されている酸化マグネシウム／水系の化学蓄熱材の、以下のような可逆反応を利用したものである。
ＭｇＯ＋Ｈ２Ｏ⇔Ｍｇ（ＯＨ）２    △Ｈ＝−８１．２ｋＪ／ｍｏｌ
【００２２】
Ｃｏ及びＮｉは△Ｈが５０〜６０ｋＪ／ｍｏｌとＭｇに比べて低く、Ｃｕ及びＡｌも同等の値を示すため、同等の作用効果を示す。Ｎｉ、Ｃｏ、Ｃｕ、及びＡｌからなる群から選択される少なくとも１種の元素を含む複合マグネシウム化合物は、３５０℃未満の脱水吸熱温度を示し、当該温度は複合組成率に応じて変化する。元素としてはＮｉ、Ｃｏ、又はＡｌが好ましく、Ｎｉ又はＣｏがより好ましい。元素の含有量としては３〜３０ｍｏｌ％が好ましく、１０〜２５ｍｏｌ％がより好ましい。元素の含有量が１ｍｏｌ％未満の場合は脱水温度低温化の効果が得られず、４０ｍｏｌ％を超える場合は単位質量又は単位体積当たりの蓄熱量が低下する。
【００２３】
前記Ｎｉ、Ｃｏ、Ｃｕ、及びＡｌからなる群から選択される少なくとも１種の元素源は、水と混合可能であり取り扱いしやすい物であればよく、塩化物、水酸化物、酸化物、炭酸化物、硝酸塩、及び／又は硫酸塩を用いることができ、塩化物、硝酸塩、及び／又は硫酸塩であることが好ましく、塩化物であることがより好ましい。塩化物を用いた場合、水への溶解度が高く、ハンドリング性に富み、均一に分散させることが容易である。
【００２４】
化学蓄熱造粒体を、８０〜９９質量％の化学蓄熱造粒体が残る網目の大きさの篩を使用して、粒子径の小さい化学蓄熱造粒体を除去した後、直径１５ｍｍのナイロンボールが５個入っている５００ｍＬポリ容器に化学蓄熱造粒体を２５０ｍＬまで入れ、回転台にて１４８ｒｐｍで２時間回転させた後、前述の粒子径の小さい化学蓄熱造粒体を除去するときに使用した篩を通過した量が４０質量％以下であることが好ましい。通過量が４０質量％を超える場合は、化学蓄熱造粒体の強度が不十分であり、蓄熱脱水・水和サイクルを繰り返すと、微粉化による凝集のため蓄熱性能が低下する。
【００２５】
（化学蓄熱造粒体の製造方法）
化学蓄熱造粒体の製造方法は、
（Ａ）：マグネシウムの水酸化物、又はＭｇに対してＮｉ、Ｃｏ、Ｃｕ、及びＡｌからなる群から選択される少なくとも１種の元素を１〜４０ｍｏｌ％含むマグネシウム複合水酸化物を用意する工程；
（Ｂ）：工程（Ａ）で用意したマグネシウムの水酸化物又はマグネシウムの複合水酸化物と、Ｍｇに対して、０．１〜５０ｍｏｌ％のリチウム化合物、カリウム化合物、及びナトリウム化合物から選択される少なくとも１種の化合物と、マグネシウムの水酸化物又はマグネシウムの複合水酸化物１００重量部に対して、１５〜６０重量部の炭素化合物を構成する高分子化合物を混合する工程；
（Ｃ）：工程（Ｂ）で得られたマグネシウムの水酸化物又はマグネシウムの複合水酸化物を含む混合物を、造粒する工程；
（Ｄ）：工程（Ｃ）で得られたマグネシウムの水酸化物又はマグネシウムの複合水酸化物を含む造粒物を、分級する工程；並びに
（Ｅ）：工程（Ｄ）で用意したマグネシウムの水酸化物又はマグネシウムの複合水酸化物を含む混合物を、不活性雰囲気中で４００〜８００℃、１〜２４時間焼成する工程；
を含む。
【００２６】
工程（Ａ）のマグネシウムの水酸化物を得る工程は、
濃度１〜１０ｍｏｌ／Ｌの塩化マグネシウム水溶液、及び１〜１８ｍｏｌ／Ｌの水酸化ナトリウム溶液又は水酸化カルシウム分散液を用意し、塩化マグネシウム水溶液と、反応率が８０〜１５０％の水酸化ナトリウム溶液又は水酸化カルシウム分散液を同時に投入して反応させて、水酸化マグネシウムスラリーを得、得られた水酸化マグネシウムスラリーを濾過、水洗、乾燥させて、マグネシウムの水酸化物を得る工程；
を含むのが好ましい。
【００２７】
工程（Ａ）マグネシウムの複合水酸化物を得る工程は、
濃度１〜１０ｍｏｌ／Ｌの塩化マグネシウム水溶液、濃度０．１〜１０ｍｏｌ／ＬのＮｉ、Ｃｏ、Ｃｕ、及びＡｌからなる群から選ばれた少なくとも１種の元素を含む水溶液、及び１〜１８ｍｏｌ／Ｌの水酸化ナトリウム溶液又は水酸化カルシウム分散液を用意し、塩化マグネシウム水溶液と、Ｎｉ、Ｃｏ、Ｃｕ、及びＡｌからなる群から選ばれた少なくとも１種の元素を含む溶液を混合し、さらに反応率が８０〜１５０％の水酸化ナトリウム溶液又は水酸化カルシウム分散液を投入して反応させて、複合水酸化マグネシウムスラリーを得、得られた複合水酸化マグネシウムスラリーを濾過、水洗、乾燥させて、マグネシウムの複合水酸化物を得る工程；
を含むのが好ましい。
【００２８】
工程（Ｂ）は、工程（Ａ）で用意したマグネシウムの水酸化物又はマグネシウムの複合水酸化物と、Ｍｇに対して、０．１〜５０ｍｏｌ％のリチウム化合物、カリウム化合物、及びナトリウム化合物から選択される少なくとも１種の化合物と、マグネシウムの水酸化物又はマグネシウムの複合水酸化物１００重量部に対して、１５〜６０重量部の炭素化合物を構成する高分子化合物を混合する工程であり、混合には万能混合攪拌機、リボンミキサー、スパルタンリューザー等を使用することができる。
【００２９】
工程（Ｃ）は、工程（Ｂ）で得られたマグネシウムの水酸化物又はマグネシウムの複合水酸化物を含む混合物を、造粒する工程であり、造粒には湿式押出造粒機ドームグラン、ディスクペレッター、製丸機等を使用することができる。
【実施例】
【００３０】
本発明は金属元素としてＮｉ及びＣｏを、アルカリ金属としてＬｉを代表として実施例により造粒体の強度及び繰り返し耐性を具体的に説明するが、本発明は前記マグネシウムの複合酸化物及びマグネシウムの複合水酸化物がＭｇに対してＮｉ、Ｃｏ、Ｃｕ、及びＡｌから選択される少なくとも１種の元素を１〜４０ｍｏｌ％含む広い範囲で十分な強度を有し繰り返し耐性に優れる。また、前記化学蓄熱造粒体中のＭｇに対して、Ｌｉ、Ｋ、及び／又はＮａを０．１〜５０ｍｏｌ％含有する広い範囲で十分な強度を有し繰り返し耐性に優れる。よって、以下の実施例に限定されるものではない。
【００３１】
［評価］
（１）Ｍｇ、Ｌｉ、Ｋ、Ｎａ、Ｎｉ、Ｃｏ、Ｃｕ、Ａｌの質量測定方法
測定試料を、１２Ｎの塩酸（試薬特級）及び過塩素酸（試薬特級）に加え加熱して完全に溶解させた後、ＩＣＰ発光分光分析装置（ＰＳ３５２０  ＶＤＤ  株式会社日立ハイテクサイエンス製）を用いて測定した。
【００３２】
（２）炭素含有量の測定方法
（１）において測定したＭｇ、Ｌｉ、Ｋ、Ｎａ、Ｎｉ、Ｃｏ、Ｃｕ、Ａｌに加えて、Ｆｅ、Ｂａ、Ｔｉ、Ｚｎ、Ｐ、Ｓｉ、Ｂの含有量を測定し、Ｌｉ、Ｋ、Ｎａについては使用した化合物換算で算出し、その他の元素は酸化物換算で算出し、化学蓄熱造粒体中にこれら化学成分とＣ以外は存在しないものと仮定して、１００％からこれら化学成分値を減算することにより、炭素含有量（％）を算出した。
【００３３】
（３）化学蓄熱造粒体の耐久性評価方法
化学蓄熱造粒体を１２０℃で１２時間乾燥後、２００ｇ計量し、粒子径の小さい化学蓄熱造粒体を除去するために、篩上に８０〜９９質量％が残る篩を使用して粒子径の小さい化学蓄熱造粒体を除去した。その後、粒子径の小さい化学蓄熱造粒体を除去した測定試料を５００ｍＬのポリ容器に２５０ｍＬまで投入し、さらに容器へ直径１５ｍｍのナイロンボールを５個入れ、ポットミル回転台にて、１４８ｒｐｍで２時間回した。造粒体の粉化を調査するため、前述の粒子径の小さい化学蓄熱造粒体を除去するときに使用した篩を使用して、パスした測定試料の重量を測定し、パス率を算出した。
【００３４】
（４）粒子径の測定方法
化学蓄熱造粒体の粒子径を、ノギスで２０粒測定し、最小値及び最大値を除いて平均値を算出した。円筒形状の造粒体の直径を粒子径とした。
【００３５】
（５）サイクル試験後の耐久性評価方法
化学蓄熱造粒体を３０ｇ計量した後、(i)３５０℃で８０分保持し酸化物とし、(ii)１４０℃で４０分放冷し、(iii)水蒸気流通下１４０℃で８０分保持し水酸化物とし、(iv)１４０℃で４０分乾燥した。(i)〜(iv)までの工程を１０サイクル実施した後、篩目開きが１ｍｍの篩を使用し、パスした測定試料の重量を測定し、パス率を算出した。
【００３６】
（化学蓄熱造粒体の製造）
［実施例１］
純度が９８質量％の無水塩化マグネシウムを純水で溶解させ、Ｍｇイオン濃度が２．０ｍｏｌ／Ｌになるように調整した塩化マグネシウム水溶液に、純度９７質量％の塩化ニッケル溶液に純水を加え、Ｎｉイオン濃度が０．８ｍｏｌ／Ｌになるように調整した溶液を、Ｍｇイオンに対して、Ｎｉイオンが２０ｍｏｌ％になるように投入し混合溶液を作製した。
【００３７】
作製した混合溶液に、試薬特級の水酸化ナトリウム溶液に純水を加え、濃度２．０ｍｏｌ／Ｌに調整した溶液を、ローラーポンプを用いて塩化マグネシウムに対する水酸化ナトリウムの反応率が９０％になるように５ｍＬ／ｍｉｎで滴下を行い、３００ｒｐｍで攪拌し、３０℃で１時間反応させた。反応後の複合水酸化マグネシウムの分散液をろ過、水洗後、１２０℃で１２時間乾燥を行い、複合水酸化マグネシウムを得た。
【００３８】
得られた複合水酸化マグネシウムに、Ｍｇに対して１０ｍｏｌ％の塩化リチウム、複合水酸化マグネシウム１００重量部に対して、粉体状のフェノール樹脂を２０重量部、メラミン樹脂７．３重量部を純水で７７％溶液になるように調整したメラミン樹脂溶液、及び純水２４０重量部を、万能混合攪拌機（ダルトン製  ５ＤＭ−ｒ型）の容器に投入し、公転数６２ｒｐｍ、自転数１４１ｒｐｍの条件で１０分間攪拌し、複合水酸化マグネシウムを主成分とする混合物を得た。
【００３９】
その後、粘土状となった混合物を、湿式押出造粒機ドームグラン（不二パウダル製  ＤＧ−Ｌ１型）のホッパーに少量ずつ投入し、スクリュー回転数４０ｒｐｍ、ドームダイ孔径が３．０ｍｍ、板厚が１．０ｍｍ、開口比２２．７％の条件で造粒した。造粒後１００℃で２４時間乾燥し、篩を通して粒子径が約２〜５ｍｍの複合水酸化マグネシウムを主成分とする造粒体を得た。
【００４０】
その後、得られた造粒体を雰囲気置換型電気炉（丸祥電器製  ＳＰＸ１５１８−１７Ｖ）にて窒素ガスを０．２５Ｌ／ｍｉｎの流速で流しながら、６００℃、１時間の条件で炭化処理を行い、炭素含有量が１４．４質量％の化学蓄熱造粒体を得た。
【００４１】
［実施例２］
塩化ニッケル水溶液を塩化コバルト水溶液に変えた以外は実施例１と同様の方法で製造し、炭素含有量が１９．６質量％の化学蓄熱造粒体を得た。
【００４２】
［実施例３］
Ｎｉを添加しない以外は、実施例１と同様の方法で製造し、炭素含有量が２８．３質量％の化学蓄熱造粒体を得た。
【００４３】
［実施例４］
Ｍｇイオンに対して、Ｃｏイオンを５ｍｏｌ％とした以外は実施例１と同様の方法で製造し、炭素含有量が２０．６質量％の化学蓄熱造粒体を得た。
【００４４】
［実施例５］
複合水酸化マグネシウム１００重量部に対して、粉体状のフェノール樹脂を５０重量部とした以外は実施例４と同様の方法で製造し、炭素含有量が３２．２質量％の化学蓄熱造粒体を得た。
【００４５】
［実施例６］
複合水酸化マグネシウム１００重量部に対して、粉体状のフェノール樹脂を１０重量部とした以外は実施例４と同様の方法で製造し、炭素含有量が１４．５質量％の化学蓄熱造粒体を得た。
【００４６】
［実施例７］
メラミン樹脂の代わりにセルロースを用いた以外は実施例４と同様の方法で製造し、炭素含有量２０．６質量％の化学蓄熱造粒体を得た。
【００４７】
［実施例８］
塩化リチウムの代わりに臭化リチウムを用いた以外は実施例１と同様の方法で製造し、炭素含有量２６．４質量％の化学蓄熱造粒体を得た。
【００４８】
［比較例１］
フェノール樹脂及びメラミン樹脂の代わりにセピオライトを複合水酸化マグネシウム１００重量部に対して、２７．３重量部使用した以外は実施例３と同様の方法で製造し、化学蓄熱造粒体を得た。
【００４９】
［比較例２］
炭素化合物を構成する高分子化合物を用いず、実施例３と同様の方法で製造したが、造粒体を形成できなかった。
【００５０】
［比較例３］
複合水酸化マグネシウム１００重量部に対して、粉体状のフェノール樹脂を５重量部とした以外は実施例４と同様の方法で製造し、炭素含有量１０．９質量％の化学蓄熱造粒体を得た。
【００５１】
［比較例４］
複合水酸化マグネシウム１００重量部に対して、粉体状のフェノール樹脂を７０重量部とした以外は実施例４と同様の方法で製造し、炭素含有量３８．９質量％の化学蓄熱造粒体を得た。
【００５２】
結果を表１にまとめる。
【００５３】
【表１】
2017186538.tif 000002
【００５４】
＊１  判定は、化学蓄熱造粒体のうち、炭素を除く蓄熱可能な部分を蓄熱体とし、その含有量が６５％以上の場合を○、６５％未満の場合を×とした。６５％を下回る場合、蓄熱容量が低下する。
＊２  比較例１の蓄熱体含有量は、混合時に使用したセピオライトを減じて算出した。
【００５５】
表１の結果からも明らかなように、本発明の化学蓄熱造粒体は、炭素化合物の代わりにセピオライトを用いたもの（比較例１）、及び炭素化合物を構成する高分子化合物を用いなかったもの（比較例２）と比較して、明らかに強度が高くなり、高強度の化学蓄熱造粒体が得られた。
【産業上の利用可能性】
【００５６】
本発明の蓄熱造粒体は、１００〜３５０℃の低温域で脱水吸熱反応を起こし、かつ高強度である。そのため、エンジンや燃料電池等から排出される排気ガスの熱を有効利用するのに適している。例えば、排気ガスの熱は、自動車の暖機運転の短縮、搭乗者のアメニティーの向上、燃費の改善及び排気ガス触媒の活性向上による排気ガスの低害化等に活用することができる。特に、エンジンの場合、運転による負荷が一定でなく排気出力も不安定であることから、排気熱の直接利用は必然的に非効率・不便を伴う。本発明のような化学蓄熱系によると、排気熱を一旦化学的に蓄熱し、熱需要に応じて熱出力することで、より理想的な排気熱利用が可能となる。